ЧАСТИЦЫ ОКСИДА АЛЮМИНИЯ И СПОСОБЫ ИХ ПОЛУЧЕНИЯ

1. Способ получения частиц оксида алюминия, включающий стадии:
(a) добавление первого содержащего алюминий соединения к первому кислотному раствору до тех пор, пока pH первого кислотного раствора не будет равно или больше чем приблизительно 8,0, с образованием первого основного раствора, в котором pH увеличивают с контролируемой скоростью меньше чем приблизительно 1,8 единиц pH в минуту;
(b) поддержание pH первого основного раствора в течение, по меньшей мере, приблизительно 1,0 мин;
(c) добавление кислоты к первому основному раствору до тех пор, пока pH первого основного раствора не будет равно или меньше чем приблизительно 5,0, с образованием второго кислотного раствора;
(d) поддержание pH второго кислотного раствора в течение, по меньшей мере, 1,0 мин;
(e) добавление второго содержащего алюминий соединения во второй кислотный раствор до тех пор, пока pH второго кислотного раствора не будет равно или больше чем приблизительно 8,0, с образованием второго основного раствора, в котором pH увеличивают с контролируемой скоростью меньше чем приблизительно 1,8 единиц pH в минуту;
(f) поддержание pH второго основного раствора в течение, по меньшей мере, приблизительно 1,0 мин; и
(g) повторение стадий от (c) до (f), по меньшей мере, 5 раз.
2. Способ по п. 1 где упомянутое первое содержащее алюминий соединение и упомянутое второе содержащее алюминий соединение включают алюминат натрия, а упомянутая кислота включает азотную кислоту.
3. Способ по п. 2, в котором алюминат натрия и азотная кислота являются единственными реагентами, используемыми для получения упомянутых частиц оксида алюминия.
4. Способ по п. 1, в котором стадии от (c) до (f) повторяют приблизительно 20 раз.
5. Способ по п. 1, в котором второй кислотный раствор имеет pH от приблизительно 1,4 до приблизительно 3,0, а второй основный раствор имеет pH от приблизительно 9,0 до приблизительно 10,6.
6. Способ по п. 1, в котором второй кислотный раствор имеет pH приблизительно 1,6, а второй основный раствор имеет pH приблизительно 10,2.
7. Способ по п. 1, в котором упомянутая контролируемая скорость составляет приблизительно 1,7 единиц pH в минуту.
8. Способ по п. 1, в котором pH второго кислотного раствора поддерживают при pH, равном или меньше чем приблизительно 5,0, в течение от приблизительно 2 до приблизительно 5 мин на стадии (d), и pH второго основного раствора поддерживают при pH, равном или больше чем приблизительно 8,0, в течение от приблизительно 1 до приблизительно 3 мин на стадии (f).
9. Способ по п. 1, в котором pH второго кислотного раствора поддерживают при pH, равном или меньше чем приблизительно 5,0, в течение приблизительно 3 мин на стадии (d), и pH второго основного раствора поддерживают при pH, равном или больше чем приблизительно 8,0, в течение приблизительно 1 мин на стадии (f).
10. Способ по п. 1, в котором к первому основному раствору на стадии (с) добавляют кислоту для уменьшения pH при контролируемой скорости приблизительно 8,0 единиц pH в минуту.
11. Способ по п. 1, дополнительно включающий
фильтрование упомянутого второго основного раствора, в то время как pH упомянутого второго кислотного раствора равно или больше чем приблизительно 10,0;
промывку частиц оксида алюминия деионизированной водой; и
сушку частиц оксида алюминия.
12. Способ получения золя оксида алюминия, включающий стадии:
добавление частиц оксида алюминия, полученных способом по п.1, в водный раствор для получения смеси; и
доведение pH смеси до меньше чем приблизительно 5,0.
13. Способ по п. 12, в котором упомянутый золь оксида алюминия имеет содержание твердых частиц оксида алюминия приблизительно до 40 мас.%, в расчете на полную массу упомянутого золя оксида алюминия, и вязкость меньше чем приблизительно 100 сПз.
14. Способ получения покрытой подложки, включающий стадии:
получение подложки, имеющей первую поверхность; и
нанесение золя оксида алюминия, полученного способом по п.12, на упомянутую первую поверхность, с образованием на ней слоя покрытия.
15. Способ получения подложки для печати, включающий стадии:
нанесение композиции, содержащей краситель, на слой покрытия покрытой подложки, полученной способом по п. 14.
16. Способ получения частиц оксида алюминия, включающий стадии:
добавление только двух реагентов к воде для получения смеси частиц оксида алюминия в воде, где упомянутые два реагента включают алюминат натрия и азотную кислоту;
фильтрование упомянутой смеси при pH, равном или больше чем приблизительно 8,0;
промывку частиц оксида алюминия деионизированной водой; и
сушку частиц оксида алюминия.
17. Способ по п. 16, дополнительно включающий стадии:
(a) добавление алюмината натрия в первый кислотный раствор до тех пор, пока pH первого кислотного раствора не будет равно или больше чем приблизительно 8,0, с образованием первого основного раствора, где упомянутый кислотный раствор содержит азотную кислоту в воде;
(b) поддержание pH первого основного раствора в течение, по меньшей мере, 1 мин;
(c) добавление азотной кислоты в первый основный раствор до тех пор, пока pH первого основного раствора не будет равно или меньше чем приблизительно 5,0, с образованием второго кислотного раствора;
(d) поддержание pH второго кислотного раствора в течение, по меньшей мере, 3,0 мин;
(e) добавление алюмината натрия во второй кислотный раствор до тех пор, пока pH второго кислотного раствора не будет равно или больше чем приблизительно 8,0, с образованием второго основного раствора;
(f) поддержание pH второго основного раствора в течение, по меньшей мере, 1 мин; и
(g) повторение стадий от (c) до (f), по меньшей мере, 5 раз.
18. Способ по п. 17, где алюминат натрия добавляют к первому кислотному раствору на стадии (a) и второму кислотному раствору на стадии (e) для увеличения pH с контролируемой скоростью приблизительно 1,7 единиц pH в минуту.
19. Частицы оксида алюминия, полученные способом по любому из пп. 1-11 и 16-18.
20. Частицы оксида алюминия, имеющие асимметричную или игольчатую форму частиц и кристаллическую структуру, имеющую первое измерение, измеренное вдоль плоскости 120 дифракции рентгеновских лучей и второе измерение, измеренное вдоль  плоскости 020 дифракции рентгеновских лучей, где отношение второго измерения к первому измерению составляет, по меньшей мере, 1,1.
21. Частицы оксида алюминия по п. 20, где соотношение составляет, по меньшей мере, 1,2.
22. Частицы оксида алюминия по п. 20, где соотношение составляет, по меньшей мере, 1,3.
23. Частицы оксида алюминия по п. 20, где соотношение составляет, по меньшей мере, 1,5.
24. Частицы оксида алюминия по п. 20, где частицы имеют первое измерение от приблизительно 10 до приблизительно 50 Å, измеренное вдоль плоскости 120 дифракции рентгеновских лучей, и второе измерение от приблизительно 30 до приблизительно 100 Å, измеренное вдоль плоскости 020 дифракции рентгеновских лучей.
25. Золь оксида алюминия, полученный из частиц по п. 20.
26. Золь или дисперсия оксида алюминия, содержащие частицы оксида алюминия, имеющие асимметричную или игольчатую форму частицы, средний наибольший размер частицы меньше чем приблизительно 1 мкм и соотношение размеров сторон, по меньшей мере, 1,1.
27. Частицы оксида алюминия по п. 26, где частицы имеют средний наибольший размер частицы от приблизительно 80 до приблизительно 600 нм.
28. Частицы оксида алюминия по п. 27, где частицы имеют средний наибольший размер частицы от приблизительно 100 до приблизительно 150 нм.
3
29. Частицы оксида алюминия по п. 26, где частицы имеют объем пор, по меньшей мере, приблизительно 0,40 см/г.
3
30. Частицы оксида алюминия по п. 30, где частицы имеют объем пор от приблизительно 0,50 до приблизительно 0,85 см/г.
2
31. Частицы оксида алюминия по п. 26, где частицы имеют площадь поверхности по БЭТ приблизительно 172 м/г.
32. Частицы оксида алюминия по п. 26, где частицы имеют первое кристаллическое измерение от приблизительно 10 до приблизительно 50 Å, измеренное вдоль плоскости 120 дифракции рентгеновских лучей, и второе кристаллическое измерение от приблизительно 30 до приблизительно 100 Å, измеренное вдоль  плоскости 020 дифракции рентгеновских лучей.
33. Дисперсия, содержащая до приблизительно 40 мас.% частиц оксида алюминия по п. 26 в воде, в расчете на полную массу упомянутой дисперсии, где упомянутая дисперсия имеет pH меньше чем приблизительно 4,0 и вязкость меньше чем приблизительно 100 сПз.
34. Дисперсия по п. 33, где упомянутая дисперсия содержит приблизительно 30 мас.% упомянутых частиц оксида алюминия, в расчете на полную массу упомянутой дисперсии, где упомянутая дисперсия имеет pH приблизительно 4,0 и вязкость приблизительно 80 сПз.
35. Покрытая подложка, включающая подложку, имеющую первую поверхность, и покрытие упомянутой первой поверхности, где упомянутое покрытие содержит дисперсию по п. 26 после сушки.